СОСТАВ ЦВЕТНОЙ ИЗВЕСТКОВО-ПЕСЧАНОЙ ШТУКАТУРКИ
COLOURED LIME-SAND PLASTER COMPOSITION

Изобретение касается составов цветных известково-песчаных штукатурок, используемых для внутренней отделки помещений.
Известны составы цветных известково-песчаных штукатурок, включающие известковое тесто, портландцемент, песок кварцевый и другие компоненты [1].
Задача изобретения состоит в повышении качества оштукатуренной поверхности.
Технический результат достигается тем, что состав цветной известково-песчаной штукатурки, включающий известковое тесто, портландцемент, песок кварцевый, дополнительно содержит отходы обработки змеевика и/или малахита при следующем соотношении компонентов, мас.%: известковое тесто 14-16; портландцемент 14-16; песок кварцевый 26-34; отходы обработки змеевика и/или малахита 38-42.
В таблице приведены варианты состава цветной известково-песчаной штукатурки.
Таблица
Компоненты
Содержание, мас.%:
1
2
3
Известковое тесто
14
15
16
Портландцемент
14
15
16
Песок кварцевый
34
30
26
Отходы обработки:- змеевика
-
20
42
- малахита
38
20
-
Компоненты дозируют в требуемых количествах. Песок кварцевый и отходы обработки змеевика и/или малахита (при необходимости их размалывают) просеивают через сетку №2,5. Сухие компоненты смешивают, добавляют известковое тесто и вновь перемешивают. Подвижность готовой смеси для отделочных слоев должна быть 7-11 см. Полученный состав наносят на предварительно загрунтованную (например, смесью, содержащей, мас.%: известковое тесто 20; портландцемент 15; песок кварцевый 75) поверхность бетонных, известково-песчаных строительных изделий.
Цветная известково-песчаная штукатурка с включениями змеевика и/или малахита легко наносится, имеет одинаковую фактуру по всей поверхности, декоративна, экологически безопасна. Пятна и другие дефекты отсутствуют.
Источники информации
1. Александровский А.В. Попов К.Н. Материалы для декоративных штукатурных, плиточных и мозаичных работ. - М.: Высш.шк., 1986. - С.139.